(57)【要約】【課題】  熱応答性の良好な感熱記録体の提供。【解決手段】  支持体上に、無色ないし淡色の塩基性無色染料と塩基性無色染料と反応して発色させる顕色剤３−｛{（フェニルアミノ）カルボニル}アミノ｝ベンゼンスルホンアミドとを主成分として含有する感熱記録層を設けた感熱記録体において、該感熱記録層に表面をシリカで被覆した金属酸化物粒子を感熱記録層の乾燥重量に対して３重量％〜２０重量％含有することを特徴とする感熱記録体。【特許請求の範囲】
【請求項１】
支持体上に、無色ないし淡色の塩基性無色染料と該塩基性無色染料と反応して発色させる顕色剤とを主成分として含有する感熱記録層を設けた感熱記録体において、該感熱記録層に表面を不定形シリカで被覆した金属酸化物粒子を感熱記録層の乾燥重量に対して１０重量％未満含有することを特徴とする感熱記録体。
【請求項２】
顕色剤として３−｛{（フェニルアミノ）カルボニル}アミノ｝ベンゼンスルホンアミドを含有することを特徴とする請求項１に記載の感熱記録体。
【請求項３】
金属酸化物粒子が酸化亜鉛、酸化チタン又は酸化セリウムの何れかであることを特徴とする請求項１に記載の感熱記録体。
【発明の詳細な説明】
【技術分野】
【０００１】
本発明は、塩基性無色染料と顕色剤との発色反応を利用した感熱記録体に関するものである。
【背景技術】
【０００２】
一般に、感熱記録体は通常無色ないし淡色の塩基性無色染料とフェノ−ル性化合物等の有機顕色剤とを、それぞれ微細な粒子に磨砕分散した後、両者を混合し、バインダ−、充填剤、感度向上剤、滑剤及びその他の助剤を添加して得られた塗料を、紙、合成紙、フィルム、プラスチック等の支持体に塗工したものであり、サ−マルヘッド、ホットスタンプ、熱ペン、レ−ザ−光等の加熱による瞬時の化学反応により発色し、記録画像が得られる。これらの感熱記録体は、計測用レコーダー、コンピューターの端末プリンター、ファクシミリ、自動券売機、バーコードラベル等、広範囲の分野に応用されているが、これら記録装置の多様化及び高性能化の進展に伴い、感熱記録シートに対する要求品質も、より高度なものとなっている。例えば、記録の高速化に伴い、微小な熱エネルギーでも高濃度で鮮明な発色画像を得ることが要求され、一方では、耐熱性、耐水性、耐油性及び耐可塑剤性といった保存性の優れる感熱記録体が要求されている。
【０００３】
近年、電子写真方式やインクジェット方式などの普通紙へ記録する方式が普及するにつれ、感熱記録もこれらの普通紙記録と比較される機会が多くなっている。例えば、画像の安定性はトナー記録並の品質に、記録前後の非記録部分（白紙部あるいは地色部）の安定性（以下、地色安定性という）は、普通紙記録並の品質に近づくことが要求されており、また、高温で滅菌処理を行う食品用ラベル用途や、用紙の高い信頼性が要求される金券用途、リフト券等のカード類に利用するにあたり熱ラミネート処理を行うことなどから、熱に対する地色安定性への要求も高まっている。
そこで、例えば特許文献１では、１００℃以上の高温でも耐熱性を有する感熱記録体として、アミノスルホニル基（−ＳＯ２ＮＨ２−）を有するアミノベンゼンスルホンアミド誘導体を顕色剤とする感熱記録体を提案している。アミノベンゼンスルホンアミド誘導体を顕色剤として使用する場合、１００℃以上の高温下でも非常に耐熱性に優れ、熱ラミネートを行っても地色部と発色部のコントラストが高いことが確認されている。
【特許文献１】特開平７−３０４７２７号
【発明の開示】
【発明が解決しようとする課題】
【０００４】
しかし、アミノベンゼンスルホンアミド誘導体を顕色剤として使用する場合、アミノベンゼンスルホンアミド誘導体の融点が高いため、他の一般的な顕色剤と比較して十分な感度が得られない場合がある。そこで、本発明は、熱応答性が良好で記録感度の高い画像が得られるとともに、地色安定性の良好な感熱記録体を提供することを課題とする。
【課題を解決するための手段】
【０００５】
上記課題は、支持体上に、無色ないし淡色の塩基性無色染料と該塩基性無色染料と反応して発色させる顕色剤とを主成分として含有する感熱記録層を設けた感熱記録体において、該感熱記録層が金属酸化物を不定形シリカで被覆した粒子を感熱記録層の乾燥重量に対して１０重量％未満含有する感熱記録体とすることによって達成された。特に顕色剤として、３−｛{（フェニルアミノ）カルボニル}アミノ｝ベンゼンスルホンアミドを用いることが有効である。
【発明の効果】
【０００６】
本発明によれば、熱応答性が良好で記録感度が高く、地色部の耐熱保存性の良好な感熱記録体を得ることができる。
【発明を実施するための最良の形態】
【０００７】
以下、本発明の実施の形態について説明する。
本発明では、感熱記録層に金属酸化物粒子を不定形シリカで被覆した粒子を含有させる。金属酸化物粒子を不定形シリカで被覆した粒子は、感熱記録層の乾燥重量に対して１０重量％未満含有されることが好ましい。下限としては少なすぎると感度向上効果が十分ではなく、３重量％以上であることが望ましい。また、１０重量％以上であると感熱記録層中の染料比率が低くなってしまうため十分な感度が得られない。
本発明において優れた効果が得られる理由は次のように考えられる。感熱記録層の主成分としては塩基性無色染料、顕色剤、バインダー及び顔料等が用いられており、感熱ヘッドからの熱により塩基性無色染料と顕色剤が溶融反応して発色する。感熱記録層に金属酸化物粒子を含有させることにより熱伝導性が良くなり、ヘッドからの熱を速やかにロス無く感熱記録層中に伝達することによって感度は向上する。しかし、金属酸化物粒子は酸化チタン、酸化亜鉛、アルミナに代表されるように触媒能を有していているものも多く、そのまま感熱記録層へ含有させると地色部の保存性が悪化してしまう。そこで、金属酸化物粒子をシリカで被覆することにより触媒活性が極めて低く、安全性に優れる効果が得られる。
【０００８】
本発明で使用する金属酸化物粒子としては、酸化亜鉛、酸化チタン、酸化ジルコニウム、酸化セリウム、アルミナ、酸化鉄、酸化マグネシウム、酸化コバルト、酸化鉛、酸化スズ、酸化アンチモン、酸化インジウム、酸化マンガン、酸化ニッケル、酸化銅、酸化パラジウム、酸化ランタン等が挙げられる。
上記の金属酸化物粒子を不定形シリカで被覆した粒子を得る方法としては、一例として、特開平６−１４５６４５号公報や特開平９−２０２０４８号公報に開示されている方法を挙げることができる。具体的には、フレーク状にした金属酸化物粒子の表面を不溶性セリウム化合物で被覆し、さらに不定型シリカで被覆し三層構造として焼成したり、金属酸化物粒子を不定型シリカで被覆し二層構造として乾燥または焼成することによって得られる。なお、本発明ではこれらの公報に記載の製造方法に制限されるものではなく、金属酸化物粒子が不定形シリカで被覆された粒子として市販されているものを適宜使用可能である。
【０００９】
次に、本発明の感熱記録体に使用する無色ないし淡色の塩基性無色染料としては、従来の感圧あるいは感熱記録紙分野で公知のものは全て使用可能であり、特に制限されるものではないが、トリフェニルメタン系化合物、フルオラン系化合物、フルオレン系、ジビニル系化合物等が好ましい。以下に代表的な無色ないし淡色の塩基性無色染料の具体例を示す。また、これらの塩基性無色染料は単独または２種以上混合して使用してもよい。
【００１０】
＜トリフェニルメタン系ロイコ染料＞
３，３−ビス（ｐ−ジメチルアミノフェニル）−６−ジメチルアミノフタリド
〔別名クリスタルバイオレットラクトン〕
３，３−ビス（ｐ−ジメチルアミノフェニル）フタリド
〔別名マラカイトグリーンラクトン〕
＜フルオラン系ロイコ染料＞
３−ジエチルアミノ−６−メチルフルオラン
３−ジエチルアミノ−６−メチル−７−アニリノフルオラン
３−ジエチルアミノ−６−メチル−７−（ｏ，ｐ−ジメチルアニリノ）フルオラン
３−ジブチルアミノ−６−メチル−フルオラン
３−ジブチルアミノ−６−メチル−７−アニリノフルオラン
３−ジブチルアミノ−６−メチル−７−（ｏ，ｐ−ジメチルアニリノ）フルオラン
３−ジブチルアミノ−７−（ｏ−クロロアニリノ）フルオラン
３−ジブチルアミノ−７−（ｏ−フルオロアニリノ）フルオラン
３−ｎ−ジペンチルアミノ−６−メチル−７−アニリノフルオラン
３−（Ｎ−エチル−Ｎ−イソアミルアミノ）−６−メチル−７−アニリノフルオラン
３−（Ｎ−エチル−Ｎ−イソアミルアミノ）−６−クロロ−７−アニリノフルオラン
３−シクロヘキシルアミノ−６−クロロフルオラン
【００１１】
＜ジビニル系ロイコ染料＞
３，３−ビス−〔２−（ｐ−ジメチルアミノフェニル）−２−（ｐ−メトキシフェニル）エテニル〕−４，５，６，７−テトラブロモフタリド
３，３−ビス−〔２−（ｐ−ジメチルアミノフェニル）−２−（ｐ−メトキシフェニル）エテニル〕−４，５，６，７−テトラクロロフタリド
３，３−ビス−〔１，１−ビス（４−ピロリジノフェニル）エチレン−２−イル〕−４，５，６，７−テトラブロモフタリド
３，３−ビス−〔１−（４−メトキシフェニル）−１−（４−ピロリジノフェニル）エチレン−２−イル〕−４，５，６，７−テトラクロロフタリド
＜その他＞
３−（４−ジエチルアミノ−２−エトキシフェニル）−３−（１−エチル−２−メチルインドール−３−イル）−４−アザフタリド
３−（４−ジエチルアミノ−２−エトキシフェニル）−３−（１−オクチル−２−メチルインドール−３−イル）−４−アザフタリド
３−（４−シクロヘキシルエチルアミノ−２−メトキシフェニル）−３−（１−エチル−２−メチルインドール−３−イル）−４−アザフタリド
３，３−ビス（１−エチル−２−メチルインドール−３−イル）フタリド
３，６−ビス（ジエチルアミノ）フルオラン−γ−（３´−ニトロ）アニリノラクタム  ３，６−ビス（ジエチルアミノ）フルオラン−γ−（４´−ニトロ）アニリノラクタム  １，１−ビス−〔２´，２´，２''，２''−テトラキス−（ｐ−ジメチルアミノフェニル）−エテニル〕−２，２−ジニトリルエタン
１，１−ビス−〔２´，２´，２''，２''−テトラキス−（ｐ−ジメチルアミノフェニル）−エテニル〕−２−β−ナフトイルエタン
１，１−ビス−〔２´，２´，２''，２''−テトラキス−（ｐ−ジメチルアミノフェニル）−エテニル〕−２，２−ジアセチルエタン
ビス−〔２，２，２´，２´−テトラキス−（ｐ−ジメチルアミノフェニル）−エテニル〕−メチルマロン酸ジメチルエステル
【００１２】
本発明では、上記課題に対する所望の効果を阻害しない範囲で、染料前駆体を発色させる従来公知の顕色剤の１種または２種以上を、本発明で用いている顕色剤３−｛{（フェニルアミノ）カルボニル}アミノ｝ベンゼンスルホンアミドと併用することができる。以下に代表的な公知の顕色剤の具体例を示すが、特にこれらに制限されるものではない。活性白土、アタパルジャイト、コロイダルシリカ、珪酸アルミニウム等の無機酸性物質、４，４’−イソプロピリデンジフェノール、１，１−ビス（４−ヒドロキシフェニル）シクロヘキサン、２，２−ビス（４−ヒドロキシフェニル）−４−メチルペンタン、４，４’−ジヒドロキシジフェニルスルフィド、ヒドロキノンモノベンジルエーテル、４−ヒドロキシ安息香酸ベンジル、４，４’−ジヒドロキシジフェニルスルホン、２，４’−ジヒドロキシジフェニルスルホン、
【００１３】
４−ヒドロキシ−４’−イソプロポキシジフェニルスルホン、４−ヒドロキシ−４’−ｎ−プロポキシジフェニルスルホン、ビス（３−アリル−４−ヒドロキシフェニル）スルホン、４−ヒドロキシ−４’−メチルジフェニルスルホン、４−ヒドロキシフェニル−４’−ベンジルオキシフェニルスルホン、３，４−ジヒドロキシフェニル−４’−メチルフェニルスルホン、特開平８−５９６０３号公報記載のアミノベンゼンスルホンアミド誘導体、ビス（４−ヒドロキシフェニルチオエトキシ）メタン、１，５−ジ（４−ヒドロキシフェニルチオ）−３−オキサペンタン、ビス（ｐ−ヒドロキシフェニル）酢酸ブチル、ビス（ｐ−ヒドロキシフェニル）酢酸メチル、１，１−ビス（４−ヒドロキシフェニル）−１−フェニルエタン、１，４−ビス［α−メチル−α−（４’−ヒドロキシフェニル）エチル］ベンゼン、１，３−ビス［α−メチル−α−（４’−ヒドロキシフェニル）エチル］ベンゼン、ジ（４−ヒドロキシ−３−メチルフェニル）スルフィド、２，２’−チオビス（３−tert−オクチルフェノール）、２，２’−チオビス（４−tert−オクチルフェノール）、国際公開ＷＯ９７／１６４２０号に記載のジフェニルスルホン架橋型化合物等のフェノール性化合物、国際公開ＷＯ０２／０８１２２９号あるいは特開２００２−３０１８７３号記載の化合物、Ｎ，Ｎ’−ジ−ｍ−クロロフェニルチオウレア等のチオ尿素化合物、ｐ−クロロ安息香酸、没食子酸ステアリル、ビス［４−（ｎ−オクチルオキシカルボニルアミノ）サリチル酸亜鉛］２水和物、４−［２−（ｐ−メトキシフェノキシ）エチルオキシ］サリチル酸、４−［３−（ｐ−トリルスルホニル）プロピルオキシ］サリチル酸、
【００１４】
５−［ｐ−（２−ｐ−メトキシフェノキシエトキシ）クミル］サリチル酸の芳香族カルボン酸、およびこれらの芳香族カルボン酸の亜鉛、マグネシウム、アルミニウム、カルシウム、チタン、マンガン、スズ、ニッケル等の多価金属塩との塩、さらにはチオシアン酸亜鉛のアンチピリン錯体、テレフタルアルデヒド酸と他の芳香族カルボン酸との複合亜鉛塩等が挙げられる。これらの顕色剤は、単独または２種以上混合して使用することもできる。この他、特開平１０−２５８５７７号公報記載の高級脂肪酸金属複塩や多価ヒドロキシ芳香族化合物などの金属キレート型発色成分を含有することもできる。
【００１５】
感熱記録層に含有されるバインダーとしては、重合度が２００〜１９００の完全ケン化ポリビニルアルコール、部分ケン化ポリビニルアルコール、カルボキシ変性ポリビニルアルコール、アマイド変性ポリビニルアルコール、スルホン酸変性ポリビニルアルコール、ブチラール変性ポリビニルアルコール、その他の変性ポリビニルアルコール、ヒドロキシエチルセルロース、メチルセルロース、カルボキシメチルセルロース、スチレン−無水マレイン酸共重合体、並びにエチルセルロール、アセチルセルロースのようなセルロース誘導体、ポリ塩化ビニル、ポリ酢酸ビニル、ポリアクリルアミド、ポリアクリル酸エステル、ポリビニルブチルラールポリスチロースおよびそれらの共重合体、ポリアミド樹脂、シリコン樹脂、石油樹脂、テルペン樹脂、ケトン樹脂、クマロ樹脂を例示することができる。これらの高分子物質は水、アルコール、ケトン、エステル、炭化水素等の溶剤に溶かして使用するほか、水又は他の媒体中に乳化又はペースト状に分散した状態で使用し、要求品質に応じて併用することも出来る。
また、顔料としては、シリカ、炭酸カルシウム、カオリン、焼成カオリン、ケイソウ土、タルク、水酸化アルミニウムなどの無機または有機顔料等が挙げられる。
【００１６】
また、所望の効果を阻害しない範囲で従来公知の増感剤を使用することができ、かかる増感剤としては、ステアリン酸アミド、パルミチン酸アミド等の脂肪酸アミイド、エチレンビスアミド、モンタン酸ワックス、ポリエチレンワックス、１，２−ジ−（３−メチルフェノキシ）エタン、ｐ−ベンジルビフェニル、β−ベンジルオキシナフタレン、４−ビフェニル−ｐ−トリルエーテル、ｍ−ターフェニル、１，２−ジフェノキシエタン、シュウ酸ジベンジル、シュウ酸ジ（ｐ−クロロベンジル）、シュウ酸ジ（ｐ−メチルベンジル）、テレフタル酸ジベンジル、ｐ−ベンジルオキシ安息香酸ベンジル、ジ−ｐ−トリルカーボネート、フェニル−α−ナフチルカーボネート、１，４−ジエトキシナフタレン、１−ヒドロキシ−２−ナフトエ酸フェニルエステル、ｏ−キシレン−ビス−（フェニルエーテル）、４−（ｍ−メチルフェノキシメチル）ビフェニル、４，４′−エチレンジオキシ−ビス−安息香酸ジベンジルエステル、ジベンゾイルオキシメタン、１，２−ジ（３−メチルフェノキシ）エチレン、ビス［２−（４−メトキシ−フェノキシ）エチル］エーテル、ｐ−ニトロ安息香酸メチル、ｐ−トルエンスルホン酸フェニルを例示することができるが、特にこれらに制限されるものではない。これらの増感剤は、単独または２種以上混合して使用してもよい。
【００１７】
また、記録画像の耐油性効果等を示す画像安定剤として、４，４′−ブチリデン（６−ｔ−ブチル−３−メチルフェノール）、２，２′−ジ−ｔ−ブチル−５，５′−ジメチル−４，４′−スルホニルジフェノール、１，１，３−トリス（２−メチル−４−ヒドロキシ−５−シクロヘキシルフェニル）ブタン、１，１，３−トリス（２−メチル−４−ヒドロキシ−５−ｔ−ブチルフェニル）ブタン等を添加することもできる。
このほかに脂肪酸金属塩などの離型剤、ワックス類などの滑剤、ベンゾフェノン系やトリアゾール系の紫外線吸収剤、グリオキザールなどの耐水化剤、分散剤、消泡剤、酸化防止剤、蛍光染料等を使用することができる。
本発明の感熱記録層に使用する塩基性無色染料、顕色剤、その他の各種成分の種類及び量は要求される性能及び記録適性に従って決定され、特に限定されるものではないが、通常、塩基性無色染料１部に対して顕色剤０．５〜１０部、顔料０．５〜１０部程度使用され、バインダーは感熱記録層固形分中５〜２５％程度が適当である。
【００１８】
上記組成からなる塗液を紙、再生紙、合成紙、フィルム、プラスチックフィルム、発泡プラスチックフィルム、不織布等任意の支持体に塗布することによって目的とする感熱記録体が得られる。またこれらを組み合わせた複合シートを支持体として使用してもよい。
塩基性無色染料、顕色剤並びに必要に応じて添加する材料は、ボールミル、アトライター、サンドグライダーなどの粉砕機あるいは適当な乳化装置によって数ミクロン以下の粒子径になるまで微粒化し、必要に応じて各種の添加材料を加えて塗液とする。塗布する手段は特に限定されるものではなく、周知慣用技術に従って塗布することができ、例えばエアーナイフコーター、ロッドブレードコーター、ビルブレードコーター、カーテンコーター、ロールコーターなど各種コーターを備えたオフマシン塗工機やオンマシン塗工機が適宜選択され使用される。感熱記録層の塗布量は特に限定されず、通常乾燥重量で２〜１２ｇ／ｍ２の範囲である。
本発明の感熱記録体はさらに、保存性を高める目的で、高分子物質等のオーバーコート層を感熱記録層上に設けることもできる。支持体の感熱記録層とは反対面にバックコート層を設け、カールの矯正を図ることも可能である。また、各層の塗工後にスーパーカレンダーがけ等の平滑化処理を施すなど、感熱記録体分野における各種公知の技術を適宜付加することができる。
【００１９】
〔実施例〕
＜＜感熱記録体の製造；実施例１〜２、比較例１〜３＞＞
以下に本発明の感熱記録体を実施例によって説明する。尚、説明中、部及び％はそれぞれ重量部及び重量％を示す。各種溶液、分散液、あるいは塗液を以下のように調製した。
［実施例１］
下記配合からなる配合物を攪拌分散して、下塗層塗液を調製した。
Ｕ液（下塗層塗液）
焼成カオリン（エンゲルハード社製商品名：アンシレックス９０、
<吸油量９０ｃｃ／１００ｇ>）
１００部
スチレン・ブタジエン共重合体ラテックス（固形分４８％）        ４０部
ポリビニルアルコール  １０％水溶液                            ３０部
水                                                          １４６部
【００２０】
次いで、下塗層塗液を支持体（５０ｇ／ｍ2の基紙）の片面に塗布した後、乾燥を行い、塗布量１０．０ｇ／ｍ2 の下塗層を得た。
下記配合の顕色剤分散液（Ａ液）、及び塩基性無色染料分散液（Ｂ液）を、それぞれ別々にサンドグラインダーで平均粒子径１ミクロンになるまで湿式磨砕を行った。
Ａ液（顕色剤分散液）
３−｛{（フェニルアミノ）カルボニル}アミノ｝ベンゼンスルホンアミド
６．０部
ポリビニルアルコール  １０％水溶液                        １８．８部
水                                                        １１．２部
Ｂ液（塩基性無色染料分散液）
３−ジブチルアミノ−６−メチル−７−アニリノフルオラン（ＯＤＢ−２）
２．０部
ポリビニルアルコール  １０％水溶液                          ４．６部
水                                                          ２．６部
次いで下記の割合で分散液を混合して記録層の塗液とした。
記録層塗液
Ａ液（顕色剤分散液）                                      ３６．０部
Ｂ液（塩基性無色染料分散液）                                ９．２部
カオリンクレー（５０％分散液）                            １２．０部
シリカコート酸化亜鉛（昭和電工製商品名：マックスライトＺＳ−０３２）５０％分散液
３．０部
【００２１】
次いで、記録層塗液を前記下塗層形成紙の下塗層上にカーテンコーターにて塗布量６．０ｇ／ｍ2となるように塗布した後、乾燥を行い、このシートをスーパーカレンダーで平滑度が５００〜６００秒になるように処理して感熱記録体を得た。シリカコート酸化亜鉛の含有量は、感熱記録層の乾燥重量に対して８．４重量％である。
【００２２】
[実施例２]
実施例１の記録層塗液に以下に示す金属酸化物を用いる以外は、実施例１と同様に感熱記録体を作成した。
シリカコート酸化チタン（昭和電工製商品名：マックスライトＴＳ−０１）５０％分散液
【００２３】
[実施例３]
実施例１の記録層塗液に以下に示す金属酸化物を用いる以外は、実施例１と同様に感熱記録体を作成した。
シリカコート酸化セリウム（日本電工製商品名：セリガードＳＣ−４０６０）５０％分散液
【００２４】
［比較例１］
実施例１の記録層塗液にシリカコートした金属酸化物を用いない以外は、実施例１と同様に感熱記録体を作成した。
［比較例２］
実施例１の記録層塗液にシリカコートした金属酸化物の代わりに酸化亜鉛粉末を１．５部用いた以外は、実施例１と同様に感熱記録体を作成した。
【００２５】
［比較例３］
実施例１の記録層塗液にシリカコートした金属酸化物の代わりに酸化チタン粉末を１．５部用いた以外は、実施例１と同様に感熱記録体を作成した。
［比較例４］
実施例１の記録層塗液にシリカコートした金属酸化物の代わりに酸化セリウム粉末を１．５部用いた以外は、実施例１と同様に感熱記録体を作成した。
［比較例５］
実施例１の記録層塗液においてシリカコート酸化亜鉛５０％分散液を６．０部用いた以外は、実施例１と同様に感熱記録体を作成した。シリカコート酸化亜鉛の含有量は、感熱記録層の乾燥重量に対して１５．５重量％である。
【００２６】
＜記録感度評価＞
作製した感熱記録体について、大倉電気社製のＴＨ−ＰＭＤ（感熱記録紙印字試験機、京セラ社製サーマルヘッドを装着）を用い、印加エネルギー０．２７ｍＪ／ｄｏｔで印字した。記録部の記録濃度は、マクベス濃度計（ＲＤ−９１４、アンバーフィルター使用）で測定し評価した。
＜地色の熱安定性テスト＞
ギヤー老化試験器（（株）東洋精機製作所）を使用し、試験温度１００℃で３０分の耐熱性試験を行った。耐熱性試験後、地肌部をマクベス濃度計（ＲＤ−９１４、アンバーフィルター使用）で測定し評価した。この場合、マクベス濃度の値が小さいほど、地色発色が少なく、地色の熱安定性が高いことになる。
【００２７】
【表１】
2005288743.tif 000002